Composition comprenant : 20 à 70% en poids d’une composante polyamide comprenant un polyamide semi-cristallin aliphatique comportant en moyenne au moins 7 atomes de carbone par atome d’azote; 30 à 80% en poids de fibres de verre ; et 0 à 10% en poids d’additifs, le total des composantes (a), (b) et (c) s’additionnant à 100%, caractérisée en ce que le polyamide aliphatique semi-cristallin présente une acidité totale, telle que mesurée par titration potentiométrique, de 70 à 180, et de préférence de 100 à 150 µeq/g. Composition selon la revendication 1, dans laquelle le polyamide aliphatique semi-cristallin présente une basicité totale, telle que mesurée par titration potentiométrique, comprise entre 10 et 100 µeq/g. Composition selon la revendication 1 ou 2, dans laquelle le polyamide semi-cristallin aliphatique est un polyamide de type XY, obtenu par polycondensation d’au moins une diamine et d’au moins un acide dicarboxylique. Composition selon la revendication 3, dans laquelle le polyamide semi-cristallin aliphatique de type XY est obtenu par polycondensation d’au moins une diamine aliphatique à chaine droite ou ramifiée comportant 5 à 12 atomes de carbone et d’au moins un acide dicarboxylique aliphatique à chaîne droite ou ramifiée comportant 9 à 18 atomes de carbone. Composition selon la revendication 1, dans lequel le polyamide semi-cristallin aliphatique est un polyamide de type Z, obtenu par polycondensation d’au moins un acide aminocarboxylique et/ou d’au moins un lactame. Composition selon la revendication 5, dans lequel le au moins un acide aminocarboxylique et/ou au moins un lactame comporte 11 ou 12 atomes de carbone. Composition selon l’une des revendications 1 à 6, dans lequel le polyamide semi-cristallin aliphatique est choisi dans le groupe consistant en PA59, PA 510, PA 69, PA512, PA 612, PA 109, PA 610, PA 1010, PA 1012, PA 11, PA 12 et PA 1212. Composition selon la revendication 1 ou 7, dans laquelle les fibres de verre sont des fibres de verre à section circulaire ou non circulaire. Composition selon l’une des revendications 1 à 8, comprenant 30 à 65% en poids de fibres de verre. Composition selon l’une des revendications 1 à 9, dans laquelle le polyamide semi-cristallin présente une viscosité inhérente, telle que mesurée selon la norme ISO 307 :2007, mais dans une solution dans le m-crésol à 0.5% en poids à 20°C, allant de 0,85 à 1,30 dl/g. Article obtenu à partir de la composition selon l’une des revendications 1 à 10. Article selon la revendication 11, caractérisé en ce qu’il est obtenu par injection. Procédé de fabrication d’une composition selon l’une des revendications 1 à 10, comprenant les étapes consistant en : (i) préparation d’un mélange comprenant : a) 20 à 70 % en poids d’une composante polyamide comprenant un polyamide semi-cristallin aliphatique comportant en moyenne au moins 7 atomes de carbone par atome d’azote et présentant une acidité totale, telle que mesurée par titration potentiométrique, comprise entre 70 à 180 µeq/g, b) 30 à 80% en poids de fibres de verre ; et c) 0 à 10% en poids d’additifs, le total des composantes (a), (b) et (c) s’additionnant à 100%, et (ii) mise en forme éventuelle du mélange obtenu à l’étape (i). Utilisation d’un polyamide semi-cristallin aliphatique comportant en moyenne au moins 7 atomes de carbone par azote et présentant une acidité totale, telle que mesurée par titration potentiométrique, comprise entre 70 à 180 µeq/g, pour la manufacture d’une composition à faible sorption d’eau. Utilisation selon la revendication précédente, dans laquelle le polyamide semi-cristallin aliphatique est utilisé comme matrice dans une composition telle que définie dans l’une des revendications 1 à 10.